МНОГОСЛОЙНОЕ БУМАЖНОЕ ПОЛОТЕНЦЕ С ВНУТРЕННИМ ВПИТЫВАЮЩИМ СЛОЕМ

1. Многослойный впитывающий лист из целлюлозного волокна, содержащий:
a) первый наружный слой целлюлозного листа, обладающий, по существу, сплошной поверхностью;
b) второй наружный слой из целлюлозного листа, обладающий, по существу, сплошной поверхностью; и
c) впитывающий внутренний слой, помещенный между внешними слоями, состоящий из:
преимущественно нетканой сетки из волокна, содержащей: (i) множество обогащенных волокнами областей с хохолком с относительно высоким локальным базовым весом, соединенных посредством (ii) множества соединяющих областей с более низким локальным базовым весом, в которых ориентация волокон отклоняется вдоль направления между клетками с хохолком, соединенными с их помощью, и (iii) множество клеток, обедненных волокнами, между областями, обогащенными волокнами и соединяющими областями, также характеризующихся более низким локальным базовым весом, чем у обогащенных волокнами областей.
2. Многослойный впитывающий лист по п.1, в котором нетканая сетка внутреннего слоя представляет собой открытую ячеистую структуру, определяемую множеством клеток, содержащих области, лишенные волокна.
3. Многослойный впитывающий лист по п.1, в котором пустые области клеток имеют средний поперечный размер приблизительно от 10 до приблизительно 2500 мкм.
4. Многослойный впитывающий лист по п.1, в котором клетки, обедненные волокнами, имеют средний поперечный размер приблизительно от 50 до приблизительно 2500 мкм.
5. Многослойный впитывающий лист по п.1, в котором клетки, обедненные волокнами, содержат множество покровных областей из волокна, связывающего области с хохолком с соседними областями с хохолком, и соединяющие области с соседними соединяющими областями.
3
6. Многослойный впитывающий лист по п.1, в котором лист имеет пухлость, по меньшей мере, приблизительно 7,5 см/г.
7. Многослойный впитывающий лист по п.1, в котором лист имеет впитывающую способность, по меньшей мере, приблизительно 7 г/г.
8. Многослойный впитывающий лист по п.1, в котором лист имеет впитывающую способность, по меньшей мере, приблизительно 11 г/г.
9. Многослойный впитывающий лист по п.1, в котором лист имеет объемную долю пустот приблизительно от 0,7 до приблизительно 0,9.
10. Многослойный впитывающий лист по п.1, в котором лист имеет степень восстановления формы после намокания, по меньшей мере, приблизительно 0,6.
11. Многослойный впитывающий лист по п.1, в котором, по меньшей мере, один из наружных слоев листа снабжен композицией на основе плавленого воска, находящейся в тесном контакте с волокнами в полотне; композиция на основе плавленого воска включает в себя воск и эмульгатор, расплавляемые в непосредственной близости «in situ» с листом и расположенные в листе таким образом, чтобы открытая промежуточная микроструктура между волокнами в полотне практически сохранялась, и лист имел боковую, наружную гидрофобную поверхность с временем задержки проникновения влаги, по меньшей мере, приблизительно 2 с, а также угол смачивания водой, по меньшей мере, 50° при времени контакта с поверхностью одна минута.
12. Способ получения многослойного впитывающего целлюлозного листа, включающий в себя:
a) обеспечение, по меньшей мере, первого и второго слоев впитывающего целлюлозного листа;
b) получение третьего слоя посредством:
(i) обезвоживания бумагообразующей бумажной массы для формования находящегося в процессе формования полотна с очевидным случайным распределением волокна для изготовления бумаги;
(ii) нанесения обезвоженного полотна с очевидным случайным распределением волокна на поверхность переноса вращающегося нагреваемого цилиндра, движущегося с первой скоростью;
iii) крепирования полотна с поверхности переноса на ленте при консистенции приблизительно от 30 до приблизительно 60% с использованием узорчатой крепирующей ленты; стадии крепирования, осуществляемой под давлением в зазоре крепирующей ленты, задаваемом между поверхностью переноса и крепирующей лентой, где лента перемещается со второй скоростью, более низкой, чем скорость упомянутой поверхности переноса; рисунок ленты, параметры зазора, приращение скорости, профиль влажности и консистенция полотна выбираются таким образом, чтобы полотно, крепируемое с поверхности переноса, содержало:
(1) множество обогащенных волокнами областей с хохолком с относительно высоким локальным базовым весом, соединенных посредством множества соединяющих областей с более низким локальным базовым весом, в которых ориентация волокон отклоняется вдоль направления между клетками с хохолком, соединенными с их помощью, и
(2) множество клеток, обедненных волокнами, между областями, обогащенными волокнами и соединяющими областями, также характеризующихся более низким локальным базовым весом, чем у обогащенных волокнами областей; и
iv) сушку полотна для образования листа;
c) вложение третьего слоя между первым слоем и вторым слоем.
13. Способ по п.12, осуществляемый при степени крепирования материала приблизительно от 10 до приблизительно 100%.
14. Способ по п.12, осуществляемый при степени крепирования материала, по меньшей мере, приблизительно 40%.
15. Способ по п.12, в котором полотно крепируется на материале при консистенции приблизительно от 40 до приблизительно 50%.
16. Способ по п.12, в котором полотно сушится путем его приклеивания к Янки-цилиндру с помощью крепирующего клея, содержащего поливиниловый спирт.
17. Способ получения многослойного впитывающего листа, включающий в себя:
a) получение целлюлозного листа с локальным колебанием базового веса посредством:
(i) обезвоживания бумагообразующей бумажной массы для формования находящегося в процессе формования полотна с очевидным случайным распределением волокна для изготовления бумаги;
(ii) нанесения обезвоженного полотна с очевидным случайным распределением волокна на передающую поверхность переноса, движущуюся с первой скоростью;
(iii) крепирования полотна с поверхности переноса на ленте при консистенции приблизительно от 30 до приблизительно 60% с использованием узорчатой крепирующей ленты; стадии крепирования, осуществляемой под давлением в зазоре крепирующей ленты, задаваемом между поверхностью переноса и крепирующей лентой, где лента перемещается со второй скоростью, более низкой, чем скорость упомянутой поверхности переноса; рисунок ленты, параметры зазора, приращение скорости, профиль влажности и консистенция полотна выбираются таким образом, чтобы полотно крепировалось с поверхности переноса и волокно, более удаленное от поверхности цилиндра, повторно распределялось на крепирующей ленте, в то время как волокно, примыкающее к нагреваемому вращающемуся цилиндру, сохраняло свое очевидное случайное распределение волокон; и
(iv) сушку полотна для образования листа;
в котором сторона листа, более удаленная от нагреваемого вращающегося цилиндра и контактирующая с крепирующей лентой, снабжается сеткообразной структурой с колебанием локальногобазового веса, содержащей: (i) множество обогащенных волокнами областей с хохолком с относительно высоким локальным базовым весом, соединенных посредством (ii) множества соединяющих областей с более низким локальным базовым весом, в которых ориентация волокон отклоняется вдоль направления между клетками с хохолком, соединенными с их помощью, и (iii) множество клеток, обедненных волокнами, между областями, обогащенными волокнами и соединяющими областями, также характеризующихся более низким локальным базовым весом, чем у обогащенных волокнами областей; и
b) сложение целлюлозного листа с локальным колебанием базового веса, по меньшей мере, со вторым целлюлозным листом таким образом, чтобы клетки, обедненные волокнами, находились во внутреннем слое многослойного листа.
18. Способ по п.17, в котором клетки, обедненные волокнами, содержат пустые области, лишенные волокна.
19. Способ по п.18, в котором пустые области клеток имеют средний поперечный размер приблизительно от 10 до приблизительно 2500 мкм.
20. Способ по п.17, в котором целлюлозный лист с локальным колебанием базового веса характеризуется индексом крепирования материала приблизительно от 0,5 до приблизительно 3.
21. Способ по п.17, в котором целлюлозный лист с локальным колебанием базового веса характеризуется индексом крепирования материала, по меньшей мере, приблизительно 1.